(57)【特許請求の範囲】
【請求項１】
一般式（１）
【化１】
0003698573.tif 000020
（式中、ｍ＝２〜１０００の整数、Ｘ1，Ｘ2は同一または異なってハロゲン原子を表す。また、Ｘ1，Ｘ2のうちどちらかがアニオンとしてイオン対型となっていても良い。Ｒ1，Ｒ2で表される置換基は同一または異なってそれぞれアルキル基またはアリール基を表す。また、式中のＲ1とＲ2は結合して環を形成していても良い。）で表されるポリハロイミニウム塩。
【請求項２】
一般式（１）のＲ1とＲ2が結合して環を形成した一般式（２）
【化２】
0003698573.tif 000021
（式中、ｎ＝２〜４、ｍ＝２〜１０００の整数、Ｘ1，Ｘ2は同一または異なってハロゲン原子を表す。また、Ｘ1，Ｘ2のうちどちらかがアニオンとしてイオン対型となっていても良い。）で表される、請求項１記載のポリハロイミニウム塩。
【請求項３】
Ｘ1及びＸ2のいずれかが、アニオンとしてイオン対型となっている請求項２記載のポリハロイミニウム塩。
【請求項４】
一般式（１）が一般式（３）
【化３】
0003698573.tif 000022
（式中、ｍは一般式（１）と同じ。）で表されるポリ（２−クロロ−１，３−ジアゾリジニウム−１，３−ジイルエチレン＝クロライド）である請求項１記載のポリハロイミニウム塩。
【請求項５】
一般式（１）
【化４】
0003698573.tif 000023
（式中、ｍ＝２〜１０００の整数、Ｘ1，Ｘ2は同一または異なってハロゲン原子を表す。また、Ｘ1，Ｘ2のうちどちらかがアニオンとしてイオン対型となっていても良い。Ｒ1，Ｒ2で表される置換基は同一または異なってそれぞれアルキル基またはアリール基を表す。また、式中のＲ1とＲ2は結合して環を形成していても良い。）で表されるポリハロイミニウム塩を部分構造として含む高分子化合物。
【請求項６】
一般式（３）
【化５】
0003698573.tif 000024
（式中、ｍは一般式（１）と同じ。）で表されるポリ（２−クロロ−１，３−ジアゾリジニウム−１，３−ジイルエチレン＝クロライド）を部分構造として含む高分子化合物。
【請求項７】
一般式（４）で表される高分子化合物
【化６】
0003698573.tif 000025
（式中、ｏ＝１〜１０００、ｐ＝１〜１０００の整数を表す。）
【請求項８】
一般式（５）
【化７】
0003698573.tif 000026
（式中、ｍ＝２〜１０００の整数を表す。Ｒ1，Ｒ2で表される置換基は同一または異なってそれぞれアルキル基またはアリール基を表す。また、式中のＲ1とＲ2は結合して環を形成していても良い。）で表される化合物とハロゲン化剤とを反応させることを特徴とする、請求項１〜７記載の化合物の製造法。
【請求項９】
ハロゲン化剤が、塩化チオニル、オキザリルハロゲニド、三ハロゲン化リン、五ハロゲン化リン、オキシハロゲン化リン、ホスゲン、トリクロロメチルクロロホーメートから選ばれる一種及び／または二種以上の混合物である請求項８記載の製造法。
【請求項１０】
一般式（５）で表される化合物が一般式（６）
【化８】
0003698573.tif 000027
（式中、ｍは一般式（１）と同じ。）で表されるポリ（１，３−ジアゾリジン−２−オン−１，３−ジイルエチレン）である請求項８〜９記載の製造法。
【発明の詳細な説明】
【０００１】
【発明の属する技術分野】
本発明は新規なポリハロイミニウム塩に関する。この化合物は縮合剤、ハロゲン化剤、酸化剤、脱水剤等として有用である。
【０００２】
【従来の技術】
従来、縮合剤、ハロゲン化剤、酸化剤、脱水剤として種々の化合物が知られているが、近年ハロイミニウム塩が注目を浴びている。中でも、２−クロロ−１，３−ジメチルイミダゾリニウム＝クロライド（以下、ＤＭＣと略す）は２位に極めて活性の高い塩素原子を有し、種々の官能基と容易に反応することから、新たな有機合成への応用研究が進められている。例えば、脱水剤（特公昭６２−４５２２３号公報）、ハロゲン化剤（特開平４−３０８５３８号公報）、酸化剤（特開平５−３１０６３３号公報）、脱硫化水素剤（特開平６−１５７４５４号公報）、写真フィルム用硬化剤（特公平５−４０２９９号公報）等としての用途が開発されている。
更に、ＤＭＣは反応に寄与した後は原料である１，３−ジメチルイミダゾリジン−２−オン（以下、ＤＭｉと略す）として回収、再利用できるという利点があるが、ＤＭｉは沸点が高く、あらゆる溶剤と容易に混ざり合うため、その回収が煩雑となり困難であるという問題点もあった。
【０００３】
【発明が解決しようとする課題】
本発明の課題は、回収や再利用が容易で、縮合剤、ハロゲン化剤、酸化剤、脱硫化水素剤、写真フィルム用硬化剤等として有用な新規化合物を提供する事である。
【０００４】
【課題を解決するための手段】
本発明者らは上記した従来の問題点を解決するべく鋭意検討を重ねた結果、上記ハロイミニウム塩の反応性を保持したままハロイミニウム塩骨格を高分子化合物内に固定化する事により、溶剤への溶解性が異なることを見いだし、本発明に到達した。
即ち本発明は、
（１）．一般式（１）
【０００５】
【化７】
0003698573.tif 000002
（式中、ｍ＝２〜１０００の整数、Ｘ1，Ｘ2は同一または異なってハロゲン原子を表す。また、Ｘ1，Ｘ2のうちどちらかがアニオンとしてイオン対型となっていても良い。Ｒ1，Ｒ2で表される置換基は同一または異なってそれぞれアルキル基またはアリール基を表す。また、式中のＲ1とＲ2は結合して環を形成していても良い。）
【０００６】
で表されるポリハロイミニウム塩、
（２）．一般式（１）のＲ1とＲ2が結合して環を形成した一般式（２）
【０００７】
【化８】
0003698573.tif 000003
（式中、ｎ＝２〜４、ｍ＝２〜１０００の整数を表す、Ｘ1，Ｘ2は同一または異なってハロゲン原子を表す。また、Ｘ1，Ｘ2のうちどちらかがアニオンとしてイオン対型となっていても良い。）
【０００８】
で表される（１）記載のポリハロイミニウム塩、
（３）．Ｘ1及びＸ2のいずれかが、アニオンとしてイオン対型となっている（２）記載のポリハロイミニウム塩、
（４）．一般式（１）が一般式（３）
【０００９】
【化９】
0003698573.tif 000004
（式中、ｍは一般式（１）と同じ。）
【００１０】
で表されるポリ（２−クロロ−１，３−ジアゾリジニウム−１，３−ジイルエチレン＝クロライド）、
（５）．一般式（１）で表されるポリハロイミニウム塩を部分構造として含む、高分子化合物、
（６）．一般式（３）で表されるポリ（２−クロロ−１，３−ジアゾリジニウム−１，３−ジイルエチレン＝クロライド）を部分構造として含む、高分子化合物、
（７）．一般式（４）で表される高分子化合物、
【００１１】
【化１０】
0003698573.tif 000005
（式中、ｏ＝１〜１０００、ｐは１〜１０００、の整数を表す。）
【００１２】
（８）．一般式（５）
【００１３】
【化１１】
0003698573.tif 000006
（式中、ｍ＝２〜１０００の整数を表す。Ｒ1，Ｒ2で表される置換基は同一または異なってそれぞれアルキル基またはアリール基を表す。また、式中のＲ1とＲ2は結合して環を形成していても良い）
【００１４】
で表される化合物とハロゲン化剤とを反応させることを特徴とする、（１）〜（７）記載のポリハロイミニウム塩およびポリハロイミニウム塩を部分構造として含む、高分子化合物の製造法、
（９）．ハロゲン化剤が、塩化チオニル、オキザリルハロゲニド、三ハロゲン化リン、五ハロゲン化リン、オキシハロゲン化リン、ホスゲン、トリクロロメチルクロロホーメートから選ばれる一種及び／または二種以上の混合物である（８）記載の製造法、
（１０）．一般式（５）で表される化合物が一般式（６）
【００１５】
【化１２】
0003698573.tif 000007
（式中、ｍは一般式（１）と同じ。）
【００１６】
で表されるポリ（１，３−ジアゾリジン−２−オン−１，３−ジイルエチレン）である（８）〜（９）記載の製造法を提供するものである。
【００１７】
【発明の実施の形態】
本発明のポリハロイミニウム塩は、一般式（１）
【００１８】
【化１３】
0003698573.tif 000008
【００１９】
で表される化合物である。式中、ｍは２〜１０００の整数を表す。Ｘ1、Ｘ2は同一または異なってハロゲン原子を表す。例えば、塩素、臭素、ヨウ素、弗素等である。また、Ｘ1、Ｘ2のうちどちらかがアニオンとしてイオン対型となっていても良い。
Ｒ1、Ｒ2で表される置換基は同一または異なってそれぞれアルキル基またはアリール基を表す。好ましくは炭素数１〜６のアルキル基またはアリール基であり、例えば、メチル基、エチル基、ｎ−プロピル基、イソプロピル基、ｎ−ブチル基、ｎ−ヘキシル基、フェニル基等である。Ｒ1とＲ2が結合して炭素数３〜５のヘテロ環を構成しても良い。
【００２０】
一般式（１）で表される化合物として、例えば、ポリ（Ｎ，Ｎ´−ジメチルクロロアミジニウム−Ｎ，Ｎ´−ジイルエチレン＝クロライド）、ポリ（Ｎ，Ｎ´−ジエチルクロロアミジニウム−Ｎ，Ｎ´−ジイルエチレン＝クロライド）、ポリ（Ｎ，Ｎ´−ジ−ｎ−プロピルクロロアミジニウム−Ｎ，Ｎ´−ジイルエチレン＝クロライド）、ポリ（Ｎ，Ｎ´−ジイソプロピルクロロアミジニウム−Ｎ，Ｎ´−ジイルエチレン＝クロライド）、ポリ（Ｎ，Ｎ´−ジ−ｎ−ブチルクロロアミジニウム−Ｎ，Ｎ´−ジイルエチレン＝クロライド）、ポリ（Ｎ，Ｎ´−ジ−ｎ−ヘキシルクロロアミジニウム−Ｎ，Ｎ´−ジイルエチレ＝ンクロライド）、ポリ（Ｎ，Ｎ´−ジフェニルクロロアミジニウム−Ｎ，Ｎ´−ジイルエチレン＝クロライド）、
【００２１】
ポリ（２，２−ジフロロ−１，３−ジアゾリジン−１，３−ジイルエチレン）
【００２２】
ポリ（２−クロロ−１，３−ジアゾリジニウム−１，３−ジイルエチレン＝クロライド）、ポリ（２−クロロ−１，３−ジアゾリジニウム−１，３−ジイルエチレン＝ブロマイド）、ポリ（２−クロロ−１，３−ジアゾリジニウム−１，３−ジイルエチレン＝アイオダイド）、ポリ（２−ブロモ−１，３−ジアゾリジニウム−１，３−ジイルエチレン＝ブロマイド）、ポリ（２−ブロモ−１，３−ジアゾリジニウム−１，３−ジイルエチレン＝アイオダイド）、ポリ（２−アイオド−１，３−ジアゾリジニウム−１，３−ジイルエチレン＝アイオダイド）、ポリ（２−フロロ−１，３−ジアゾリジニウム−１，３−ジイルエチレン＝クロライド）、ポリ（２−フロロ−１，３−ジアゾリジニウム−１，３−ジイルエチレン＝ブロマイド）、ポリ（２−フロロ−１，３−ジアゾリジニウム−１，３−ジイルエチレン＝アイオダイド）、
【００２３】
ポリ（２−クロロ−１，３−ペルヒドロジアジニウム−１，３−ジイルエチレン＝クロライド）、ポリ（２−クロロ−１，３−ペルヒドロジアゼピニウム−１，３−ジイルエチレン＝クロライド）、これらから選ばれる一種または二種以上の混合物、共重合体等が挙げられる。
【００２４】
中でも、一般式（１）のＲ1とＲ2が結合して環を形成した一般式（２）
【００２５】
【化１４】
0003698573.tif 000009
（式中、ｎ＝２〜４。ｍ，Ｘ1，Ｘ2は一般式（１）と同じ。）
【００２６】
で表される化合物が好ましく、
【００２７】
更に、Ｘ1及びＸ2のいずれかが、アニオンとしてイオン対型となっている、例えば一般式（７）
【００２８】
【化１５】
0003698573.tif 000010
（式中、ｎ、ｍは一般式（２）と同じ。Ｘ1，Ｘ2は同一または異なってハロゲン原子を表す。）
【００２９】
で表されるポリハロイミニウム塩、特に式（３）
【００３０】
【化１６】
0003698573.tif 000011
（式中、ｍは一般式（１）と同じ。）
で表されるポリ（２−クロロ−１，３−ジアゾリジニウム−１，３−ジイルエチレン＝クロライド）
【００３１】
が好ましいが、本発明はこの例示に制限されるものではない。
【００３２】
ポリハロイミニウム塩の重合度は、ｍが２〜１０００の範囲で、使用する目的に応じて任意に選択することができる。例えば、重合度が大きくなるほど溶剤に溶けにくくなる傾向を示すので、重合度を調節する事で溶解度を制御する事が可能である。
【００３３】
また、本発明においては、上記記載のポリハロイミニウム塩を部分構造として含む化合物も利用できる。
例えば、一般式（８）
【００３４】
【化１７】
0003698573.tif 000012
（式中、ｏ＝１〜１０００、ｐ＝１〜１０００の整数、Ｘ1、Ｘ2は同一または異なってハロゲン原子を表す。例えば、塩素、臭素、ヨウ素、弗素等である。また、Ｘ1、Ｘ2のうちどちらかがアニオンとしてイオン対型となっていても良い。Ｒ1、Ｒ2で表される置換基は同一または異なってそれぞれアルキル基またはアリール基を表す。好ましくは炭素数１〜６のアルキル基またはアリール基であり、例えば、メチル基、エチル基、ｎ−プロピル基、イソプロピル基、ｎ−ブチル基、ｎ−ヘキシル基、フェニル基等である。Ｒ1とＲ2が結合して炭素数３〜５のヘテロ環を構成しても良い。）
【００３５】
で表される高分子化合物、
【００３６】
好ましくは、一般式（８）のＲ1とＲ2が結合して環を形成した一般式（９）
【化１８】
0003698573.tif 000013
（式中、ｎ＝２〜４。ｏ，ｐ，Ｘ1，Ｘ2は、一般式（８）と同じ。）
【００３７】
更に、Ｘ1及びＸ2のいずれかが、アニオンとしてイオン対型となっている、例えば一般式（１０）
【００３８】
【化１９】
0003698573.tif 000014
（式中、ｎ、ｏ、ｐは一般式（９）と同じ。Ｘ1，Ｘ2は同一または異なってハロゲン原子を表す。）
【００３９】
で表される高分子化合物、特に一般式（４）
【００４０】
【化２０】
0003698573.tif 000015
（式中、ｏ、ｐは一般式（８）と同じ。）
【００４１】
で表される高分子化合物が好ましいが、本発明はこの例示に制限されるものではない。
【００４２】
本発明のポリハロイミニウム塩、および、ポリハロイミニウム塩を部分構造として含む高分子化合物は、例えば、一般式（５）
【００４３】
【化２１】
0003698573.tif 000016
（式中、ｍ＝２〜１０００の整数を表す。Ｒ1，Ｒ2で表される置換基は同一または異なってそれぞれアルキル基またはアリール基を表す。好ましくは炭素数１〜６のアルキル基またはアリール基であり、例えば、メチル基、エチル基、ｎ−プロピル基、イソプロピル基、ｎ−ブチル基、ｎ−ヘキシル基、フェニル基等である。また、Ｒ1とＲ2が結合して炭素数３〜５のヘテロ環を構成しても良い。）
【００４４】
で表される化合物をハロゲン化することにより得られる。
【００４５】
一般式（５）で表される化合物の例としては、例えば、ポリ（Ｎ，Ｎ´−ジメチルウレイレンエチレン）、ポリ（Ｎ，Ｎ´−ジエチルウレイレンエチレン）、ポリ（Ｎ，Ｎ´−ジ−ｎ−プロピルウレイレンエチレン）、ポリ（Ｎ，Ｎ´−ジイソプロピルウレイレンエチレン）、ポリ（Ｎ，Ｎ´−ジ−ｎ−ブチルウレイレンエチレン）、ポリ（Ｎ，Ｎ´−ジ−ｎ−ヘキシルウレイレンエチレン）、ポリ（Ｎ，Ｎ´−ジフェニル−ウレイレンエチレン）、ポリ（１，３−ジアゾリジン−２−オン−１，３−ジイルエチレン）、ポリ（１，３−ペルヒドロジアジン−２−オン−１，３−ジイルエチレン）、ポリ（１，３−ペルヒドロジアゼピン−２−オン−１，３−ジイルエチレン）、これらから選ばれる一種または二種以上の混合物、共重合体、これらを部分構造として含む化合物等があげられる。中でも入手の容易さから、一般式（６）
【００４６】
【化２２】
0003698573.tif 000017
（式中、ｍは一般式（１）と同じ。）
【００４７】
で表されるポリ（１，３−ジアゾリジン−２−オン−１，３−ジイルエチレン）が好ましい。
【００４８】
一般式（５）で表される化合物、例えばポリ（１，３−ジアゾリジン−２−オン−１，３−ジイルエチレン）はＭａｃｒｏｍｏｌ．Ｒａｐｉｄ  Ｃｏｍｍｕｎ．１８，８９７−９０２（１９９７）にあるように、ビス（２−オキサゾリン−２−イル）ピペラジンの二重異性化重合や２，３，５，６−テトラヒドロイミダゾ［２，１−ｂ］［１，３］オキサゾールの開環重合、１−（２−クロロエチル）−２−イミダゾリジノンの直接重合などの方法等によって得られる。２，３，５，６−テトラヒドロイミダゾ［２，１−ｂ］［１，３］オキサゾールを開環重合する場合は開始剤の種類およびその量、さらには重合時の溶媒、温度を選択する事で、得られるポリ（１，３−ジアゾリジン−２−オン−１，３−ジイルエチレン）の分子量を容易に調節する事が可能であり、好ましい。
【００４９】
また、開環重合等を行う際、例えば２，３，５，６−テトラヒドロイミダゾ［２，１−ｂ］［１，３］オキサゾール等のようなモノマーに、スチレン、α−メチルスチレン、β−メチルスチレン、イソブテン、ブタジエン、イソプレン、エチルビニルエーテル等のカチオン重合しやすいモノマーを添加することで、一般式（５）の構造を含む共重合体を得ることもできる。
【００５０】
ハロゲン化剤の例としては、ハロゲン化チオニル、オキザリルハロゲニド、三ハロゲン化リン、五ハロゲン化リン、オキシハロゲン化リン、ハロゲン化カルボニル、トリハロメチルハロホーメート等のハロゲン化剤から選ばれる一種及び／または二種以上の混合物、又、本発明のポリハロイミニウム塩およびポリハロイミニウム塩を部分構造として含む高分子化合物等があげられる。
【００５１】
式中Ｘ1及び／またはＸ2が臭素、ヨウ素、弗素の場合、それぞれに対応するハロゲン化剤を用いて、一般式（５）で表される化合物を直接ハロゲン化しても構わないが、好ましくは、一旦、クロル化剤で一般式（５）で表される化合物をクロル化した後、それぞれのハロゲンのアルカリ金属塩を用い、無反応性の溶媒中でハロゲン交換反応を行わせるのがよい。ハロゲンのアルカリ金属塩としては例えば、弗素化物を得たいときには、フッ化セシウム、フッ化ルビジウム、フッ化カリウム、フッ化ナトリウム等が使用可能である。また、ヨウ素化物を得たいときには、ヨウ化セシウム、ヨウ化ルビジウム、ヨウ化カリウム、ヨウ化ナトリウム等が使用可能である。
【００５２】
一般式（５）で表される化合物とハロゲン化剤を反応させる際の温度及びハロイミニウム塩の塩交換を行う温度は、−２０℃〜１５０℃好ましくは０〜１００℃、更に好ましくは４０〜１００℃がよい。−２０℃よりも低い温度では反応に長時間を要し、１５０℃を越える温度では生成したポリハロイミニウム塩が分解するため好ましくない。
【００５３】
一般式（５）で表される化合物とハロゲン化剤のモル比は、ポリハロイミニウム塩を製造する場合、ハロゲン化剤を化学量論量以上、即ち、一般式（５）で表されるユニット構造に対し１当量以上与えるのが好ましいが、過度のハロゲン化剤使用は経済的に不利である。また、ポリハロイミニウム塩を部分構造として含む高分子化合物を製造する場合、ハロゲン化剤を一般式（５）で表されるユニット構造に対し０．１当量以上用いれば良く、ポリハロイミニウム塩同様過度のハロゲン化剤使用は経済的に不利である
【００５４】
反応溶媒は、原料の一般式（５）で表される化合物、ハロゲン化剤、更には、生成物であるポリハロイミニウム塩およびそれを部分構造として含む高分子化合物と反応しないものであれば特に限定はしないが、例えば、ベンゼン、トルエン、キシレン、クロロベンゼン、ｏ−ジクロロベンゼン、ジクロロメタン、１，２−ジクロロエタン、アセトニトリル等があげられる。
【００５５】
反応終了後は、濾過あるいは溶媒および過剰のハロゲン化剤を蒸発留去させる事で目的物を取り出す事ができる。
【００５６】
ポリハロイミニウム塩およびポリハロイミニウム塩を部分構造として含む高分子化合物は吸水性が高く、水と反応して一般式（５）で表される原料に戻るため、取扱は乾燥雰囲気下で行う必要がある。
【００５７】
【実施例】
以下、実施例を示すが、本発明はこれに限定されるものではない。
【００５８】
製造例１
１−（２−クロロエチル）−２−イミダゾリジノンの合成
２００ｍｌ２つ口フラスコに１−（２−ヒドロキシエチル）−２−イミダゾリジノン（アルドリッチ社品）１０．４ｇ、スターラーチップをいれ、更に還留塔、圧平衡滴下ロートを取り付け真空乾燥後窒素置換をした。フラスコ内にクロロホルム１５０ｍｌ、圧平衡滴下ロート内に塩化チオニル１４．８ｇを加えた。スターラーで撹拌しながら塩化チオニルを滴下した。滴下終了後、９０℃まで加熱した。４．５時間後室温まで冷却し、溶液を濃縮した。濃縮後、ジエチルエーテルに溶解させ、再結晶を行い精製した。白色斜方状の結晶５．８ｇを得た（収率４９％／１−（２−ヒドロキシエチル）−２−イミダゾリジノン）。
【００５９】
２，３，５，６−テトラヒドロイミダゾ［２，１−ｂ］［１，３］オキサゾールの合成
５０ｍｌ２つ口フラスコに水素化ナトリウム（６０％オイルサスペンション）０．８８ｇ、スターラーチップを入れ、圧平衡滴下ロート、温度計を取り付け、真空乾燥後窒素置換をした。適量のヘキサンを加え、３０分撹拌後ヘキサンを取り除いた。この作業を３回繰り返した。次いで、再び真空乾燥後窒素置換を行い、エチレングリコールジメチルエーテル１５ｍｌを加え、０℃まで冷却した。
また他に、３０ｍｌ１つ口フラスコに１−（２−クロロエチル）−２−イミダゾリジノン１０ｇを入れ、真空乾燥後窒素置換をした。これにエチレングリコールジメチルエーテル１０ｍｌを加え、溶解させた。この溶液を上記圧平衡滴下ロートに移した。
続いて、前記５０ｍｌ２つ口フラスコ内の温度を５℃以下に保ちながら、スターラーで撹拌し、エチレングリコールジメチルエーテル溶液を圧平衡滴下ロートより滴下した。２時間撹拌後、３０℃まで加熱し１４時間撹拌した。
撹拌終了後、上澄を取り出し、水素化カルシウムを重合禁止剤として加え、濃縮した。得られた反応マスをクーゲル蒸留を行い精製し、２，３，５，６−テトラヒドロイミダゾ［２，１−ｂ］［１，３］オキサゾールを得た（収量０．４８ｇ  収率６４％／１−（２−クロロエチル）−２−イミダゾリジノン    ）。
【００６０】
重合
試験管に２，３，５，６−テトラヒドロイミダゾ［２，１−ｂ］［１，３］オキサゾール０．４８ｇ、スターラーチップを入れ真空乾燥後窒素置換をした。次に、ニトロベンゼン４．２４ｍｌを加え、トリフルオロメタンスルホン酸メチル０．００４９ｍｌ加え、６０℃の恒温槽に入れ、２４時間撹拌し、重合させた。２４時間後ジエチルエーテルに滴下し再沈殿を行った。その後、吸引濾過、真空乾燥を行い、ポリ（１，３−ジアゾリジン−２−オン−１，３−ジイルエチレン）０．４１ｇ（収率８５．４％／２，３，５，６−テトラヒドロイミダゾ［２，１−ｂ］［１，３］オキサゾール）を得た。Ｍｎ＝１３，０００（溶離相２ｗｔ％トリエチルアミン−クロロホルム溶液；ポリスチレン換算分子量）だった。
【００６１】
実施例１
テフロン製の内筒を備えたＳＵＳ製の加圧ルツボ内に上記製造例により得られたポリ（１，３−ジアゾリジン−２−オン−１，３−ジイルエチレン）０．４０ｇ、３２．３ｗｔ％ホスゲン−モノクロロベンゼン溶液６．５ｇを装入し、オイルバスにて、８５℃で４時間反応した。引き続きこの反応マスを２０ｍｌ２つ口フラスコに移し、窒素を吹き込みながら３０℃で２時間脱ガスを行った。さらに４０℃減圧下で脱溶媒し、褐色の固形物０．５７ｇを得た（粗収率９６％／ポリ（１，３−ジアゾリジン−２−オン−１，３−ジイルエチレン））。更に、この固形物を窒素気流下、乳鉢で粉砕し、粉末とした。この粉末のＩＲおよび13Ｃ−ＮＭＲの測定結果より、式（１０）
【００６２】
【化２３】
0003698573.tif 000018
（式中、ｑ＝１〜１０００，ｒ＝１〜１０００の整数を表す。）
【００６３】
に示す構造である事が確認された。
ＩＲ測定結果（ＫＢｒ法）
１６１６ｃｍ-1（イミノ結合）、１６７５ｃｍ-1（カルボニル結合）
13Ｃ−ＮＭＲ測定結果（Ｄ2Ｏ溶媒）
４５．１２ｐｐｍ（メチレン炭素）、４７．１１ｐｐｍ（メチレン炭素）
１５５．１４ｐｐｍ（イミノ結合炭素）
４０．２０ｐｐｍ（メチレン炭素）、４１．４２ｐｐｍ（メチレン炭素）
１６１．３４ｐｐｍ（カルボニル炭素）
１６１．７９ｐｐｍ（カルボニル炭素）
【００６４】
実施例２
製造例１と同様の操作により得られたポリ（１，３−ジアゾリジン−２−オン−１，３−ジイルエチレン）０．４０ｇを８０℃でモノクロロベンゼン４．５ｇに溶解させ、不溶分を濾過により除去した。続いて、得られた濾液からモノクロロベンゼンを留去し、３２．３ｗｔ％ホスゲン−モノクロロベンゼン溶液６．５ｇを装入した。得られた混合液をテフロン製の内筒を備えたＳＵＳ製の加圧ルツボに移し、オイルバスにて、８５℃で８時間反応した。引き続きこの反応マスを２０ｍｌ２つ口フラスコに移し、窒素を吹き込みながら３０℃で２時間脱ガスを行った。さらに４０℃減圧下で脱溶媒し、褐色の固形物０．３３ｇを得た（粗収率５５％／ポリ（１，３−ジアゾリジン−２−オン−１，３−ジイルエチレン））。更に、この固形物を窒素気流下、乳鉢で粉砕し、粉末とした。得られた粉末のＩＲ及び13Ｃ−ＮＭＲの分析結果より式（１１）
【００６５】
【化２４】
0003698573.tif 000019
（式中、ｓは２〜１０００の整数を表す）
【００６６】
に示す構造である事が確認された。
ＩＲ測定結果（ＫＢｒ法）
１６１６ｃｍ-1（イミノ結合）
13Ｃ−ＮＭＲ測定結果（Ｄ2Ｏ溶媒）
４５．１２ｐｐｍ（メチレン炭素）、４７．１１ｐｐｍ（メチレン炭素）
１５５．１４ｐｐｍ（イミノ結合炭素）
【００６７】
参考例１
上記方法で得られた式（１０）で表される褐色粉末１２４．４ｍｇ、安息香酸５０．０ｍｇ、脱水アセトニトリル１０ｍｌを窒素気流下にて２０ｍｌのスクリュウ管に封入し、４０℃で超音波を３分照射した。反応マスをＧＣにて分析すると、安息香酸クロライド３０．０ｍｇ、安息香酸無水物０．９ｍｇが生成していた。反応後、反応液を濾過し、濾塊を乾燥することでポリ（１，３−ジアゾリジン−２−オン−１，３−ジイルエチレン）を回収した。
【００６８】
【発明の効果】
本発明により、ハロイミニウム塩骨格を高分子化合物内に固定化した、縮合剤、ハロゲン化剤、酸化剤、脱硫化水素剤、写真フィルム用硬化剤等として有用な新規化合物を提供できた。